(57)【要約】      （修正有）【課題】窒化チタン用エッチング液組成物に含まれる過酸化水素の分解を抑制するための分解抑制剤を提供する。【解決手段】分解抑制剤は、窒化チタン用エッチング液組成物に含まれる過酸化水素の分解の抑制に用いられる、アゾール系化合物、アミノカルボン酸系化合物およびホスホン酸系化合物から選択される少なくとも１つの化合物を有効成分として含む。【選択図】なし【特許請求の範囲】
【請求項１】
窒化チタン用エッチング液組成物に含まれる過酸化水素の分解の抑制に用いられる、アゾール系化合物、アミノカルボン酸系化合物およびホスホン酸系化合物から選択される少なくとも１つの化合物を有効成分として含む分解抑制剤。
【請求項２】
水をさらに含む、請求項１に記載の分解抑制剤。
【請求項３】
水溶性有機溶剤をさらに含む、請求項１または２に記載の分解抑制剤。
【請求項４】
アゾール系化合物、アミノカルボン酸系化合物およびホスホン酸系化合物から選択される少なくとも２つの化合物を含む、請求項１〜３のいずれか一項に記載の分解抑制剤。
【請求項５】
アゾール系化合物として１，２、４−トリアゾール、１，２，３−トリアゾール、イミダゾールおよびベンゾイミダゾールから選択される少なくとも１つの化合物を含む、請求項１〜４のいずれか一項に記載の分解抑制剤。
【請求項６】
アミノカルボン酸系化合物としてｔｒａｎｓ−１，２−ジアミンシクロヘキサン−Ｎ，Ｎ，Ｎ’，Ｎ’−四酢酸、エチレンジアミン四酢酸、ジエチレントリアミン五酢酸、グリコールエーテルジアミン四酢酸およびトリエチレンテトラミン六酢酸から選択される少なくとも１つの化合物を含む、請求項１〜４のいずれか一項に記載の分解抑制剤。
【請求項７】
ホスホン酸系化合物として１−ヒドロキシエタン−１，１−ジホスホン酸およびエチレンジアミンテトラメチレンホスホン酸から選択される少なくとも１つの化合物を含む、請求項１〜４のいずれか一項に記載の分解抑制剤。
【請求項８】
エッチング液組成物中の窒化チタン１００ｐｐｍに対して、アゾール系化合物、アミノカルボン酸系化合物およびホスホン酸系化合物から選択される少なくとも１つの化合物が２ｍｍｏｌ／Ｌ以上の割合になるようにエッチング液組成物に添加するための、請求項１〜７のいずれか一項に記載の分解抑制剤。
【請求項９】
請求項１〜８のいずれか一項に記載の分解抑制剤を用いる、窒化チタン用エッチング液組成物に含まれる過酸化水素の分解を抑制する方法。
【請求項１０】
請求項１〜８のいずれか一項に記載の分解抑制剤と過酸化水素とを含む、窒化チタン用エッチング液組成物。
【請求項１１】
窒化チタン１００ｐｐｍに対して、アゾール系化合物、アミノカルボン酸系化合物およびホスホン酸系化合物から選択される少なくとも１つの化合物を２ｍｍｏｌ／Ｌ以上の割合で含む、請求項１０に記載の窒化チタン用エッチング液組成物。
【請求項１２】
キレート剤（但し、アゾール系化合物、アミノカルボン酸系化合物およびホスホン酸系化合物を除く）をさらに含む、請求項１０または１１に記載の窒化チタン用エッチング液組成物。
【請求項１３】
ｐＨが４．０〜８．０である、請求項１０〜１２のいずれか一項に記載の窒化チタン用エッチング液組成物。
【発明の詳細な説明】
【技術分野】
【０００１】
本発明は、過酸化水素を含むエッチング液組成物に用いる過酸化水素の分解抑制剤に関する。
【背景技術】
【０００２】
従来、半導体基板をエッチング加工する際、エッチング液組成物として、過酸化水素を含むエッチング液組成物が知られている。一方、過酸化水素を含むエッチング液組成物では、金属の溶解により過酸化水素の分解が促進され、エッチング液組成物の寿命が短くなるなどの問題を生じる。
このような過酸化水素の分解を防止するために、エッチング液組成物にホスホン酸系キレート剤を添加することが検討されている（特許文献１）。同文献においては、チタン（Ｔｉ）系金属膜またはタングステン（Ｗ）系金属膜をエッチング加工の対象としている。
【０００３】
また、窒化チタン（ＴｉＮ）をエッチング加工の対象とする過酸化水素を含むエッチング液組成物が知られており、例えば、ＰＶＤ窒化チタンと、Ｃｕなどの第２の材料とを含む半導体デバイスから、ＰＶＤ窒化チタンを選択的に除去するための、過酸化水素、塩基、弱酸、アンモニウム塩、トリアゾール、長鎖有機アミンまたはポリアルキルアミンと溶媒とを含む組成物が開示されているが（特許文献２）、過酸化水素の分解を防止することについて何ら検討されていない。なお、同文献において、トリアゾールは、銅損を防止するための腐食防止剤として添加されている。
【先行技術文献】
【特許文献】
【０００４】
【特許文献１】特許第５３４３８５８号公報
【特許文献２】特開２０１６−２１３４６１号公報
【発明の概要】
【発明が解決しようとする課題】
【０００５】
本発明者らは、過酸化水素を含むエッチング液組成物を用いた場合、そのエッチング対象の素材によって、過酸化水素の分解促進の程度が大きく異なるという問題、具体的には、過酸化水素を含むエッチング液組成物を用いて、半導体素子加工の際のハードマスクとして使用される窒化チタンをエッチング対象とした場合、タングステンや銀などをエッチング対象とした場合と比べて、エッチング液組成物中の過酸化水素が格段に分解促進されてしまうという問題に直面した。本発明者らは、また、この問題が、エッチング液組成物に溶解するエッチング対象に由来する金属イオンなどの成分の影響が、その成分の種類によって大きく異なることに起因すると推測した。
そこで、本発明者らは、窒化チタンが溶解したエッチング液組成物中の過酸化水素の分解を抑制するための分解抑制剤を提供することを課題として検討を進めた。すなわち、本発明の課題は、窒化チタン用エッチング液組成物に含まれる過酸化水素の分解を抑制するための分解抑制剤を提供することである。
【課題を解決するための手段】
【０００６】
上記課題を解決すべく鋭意研究する中で、本発明者らは、アゾール系化合物、アミノカルボン酸系化合物およびホスホン酸系化合物から選択される少なくとも１つの化合物を有効成分として含む分解抑制剤が、窒化チタン用エッチング液組成物に含まれる過酸化水素の分解を抑制することを見出し、分解抑制剤がアゾール系化合物を含む場合、過酸化水素の分解を抑制することに加えて、半導体素子上の銅（Ｃｕ）およびコバルト（Ｃｏ）の腐食を防止することを見出し、さらに研究を進めた結果、本発明を完成するに至った。
【０００７】
すなわち、本発明は、以下に関する。
［１］  窒化チタン用エッチング液組成物に含まれる過酸化水素の分解の抑制に用いられる、アゾール系化合物、アミノカルボン酸系化合物およびホスホン酸系化合物から選択される少なくとも１つの化合物を有効成分として含む分解抑制剤。
［２］  水をさらに含む、前記［１］に記載の分解抑制剤。
［３］  水溶性有機溶剤をさらに含む、前記［１］または［２］に記載の分解抑制剤。
［４］  アゾール系化合物、アミノカルボン酸系化合物およびホスホン酸系化合物から選択される少なくとも２つの化合物を含む、前記［１］〜［３］のいずれか一項に記載の分解抑制剤。
【０００８】
［５］  アゾール系化合物として１，２、４−トリアゾール、１，２，３−トリアゾール、イミダゾールおよびベンゾイミダゾールから選択される少なくとも１つの化合物を含む、前記［１］〜［４］のいずれか一項に記載の分解抑制剤。
［６］  アミノカルボン酸系化合物としてｔｒａｎｓ−１，２−ジアミンシクロヘキサン−Ｎ，Ｎ，Ｎ’，Ｎ’−四酢酸、エチレンジアミン四酢酸、ジエチレントリアミン五酢酸、グリコールエーテルジアミン四酢酸およびトリエチレンテトラミン六酢酸から選択される少なくとも１つの化合物を含む、前記［１］〜［４］のいずれか一項に記載の分解抑制剤。
［７］  ホスホン酸系化合物として１−ヒドロキシエタン−１，１−ジホスホン酸およびエチレンジアミンテトラメチレンホスホン酸から選択される少なくとも１つの化合物を含む、前記［１］〜［４］のいずれか一項に記載の分解抑制剤。
【０００９】
［８］  エッチング液組成物中の窒化チタン１００ｐｐｍに対して、アゾール系化合物、アミノカルボン酸系化合物およびホスホン酸系化合物から選択される少なくとも１つの化合物が２ｍｍｏｌ／Ｌ以上の割合になるようにエッチング液組成物に添加するための、前記［１］〜［７］のいずれか一項に記載の分解抑制剤。
［９］  前記［１］〜［８］のいずれか一項に記載の分解抑制剤を用いる、窒化チタン用エッチング液組成物に含まれる過酸化水素の分解を抑制する方法。
［１０］  前記［１］〜［８］のいずれか一項に記載の分解抑制剤と過酸化水素とを含む、窒化チタン用エッチング液組成物。
【００１０】
［１１］  窒化チタン１００ｐｐｍに対して、アゾール系化合物、アミノカルボン酸系化合物およびホスホン酸系化合物から選択される少なくとも１つの化合物を２ｍｍｏｌ／Ｌ以上の割合で含む、前記［１０］に記載の窒化チタン用エッチング液組成物。
［１２］  キレート剤（但し、アゾール系化合物、アミノカルボン酸系化合物およびホスホン酸系化合物を除く）をさらに含む、前記［１０］または［１１］に記載の窒化チタン用エッチング液組成物。
［１３］  ｐＨが４．０〜８．０である、前記［１０］〜［１２］のいずれか一項に記載の窒化チタン用エッチング液組成物。
【発明の効果】
【００１１】
本発明の分解抑制剤は、窒化チタン用エッチング液組成物に含まれる過酸化水素の分解を抑制することができ、エッチング液組成物の液ライフを長寿命化させることができる。
また、本発明の分解抑制剤がアゾール系化合物を含む場合は、窒化チタン用エッチング液組成物に含まれる過酸化水素の分解を抑制するだけでなく、半導体素子上の銅およびコバルトの腐食を防止し、良好に半導体素子を加工することができる。
【図面の簡単な説明】
【００１２】
【図１】ハードマスクとして使用された窒化チタンの除去を表す図である。
【図２】評価１の結果を示す図である。
【図３】評価２において、分解抑制剤として１，２，４−トリアゾールを用いたときの結果を示す図である。
【図４】評価２において、分解抑制剤としてＣｙＤＴＡを用いたときの結果を示す図である。
【図５】評価２において、分解抑制剤としてＨＥＤＰを用いたときの結果を示す図である。
【図６】評価３の結果を示す図である。
【図７】評価４の結果を示す図である。
【図８】評価５の結果を示す図である。
【図９】評価６のＣｏのエッチングレートの結果を示す図である。
【図１０】評価６のＣｕのエッチングレートの結果を示す図である。
【発明を実施するための形態】
【００１３】
以下、本発明について、本発明の好適な実施形態に基づき、詳細に説明する。
本発明は、窒化チタン用エッチング液組成物に含まれる過酸化水素の分解の抑制に用いられる、アゾール系化合物、アミノカルボン酸系化合物およびホスホン酸系化合物から選択される少なくとも１つの化合物を有効成分として含む分解抑制剤に関する。
【００１４】
本発明の分解抑制剤に含まれるアゾール系化合物は、特に制限されないが、１，２、４−トリアゾール、１，２，３−トリアゾール、イミダゾール、ベンゾイミダゾール、ベンゾトリアゾール（ＢＴＡ）、ピラゾール、テトラゾール、オキサゾール、チアゾール、イソチアゾール、５−アミノ−１Ｈ−テトラゾール（ＡＴＺ）、３−アミノ−１，２，４−トリアゾール（ＡＴＡ）、アデニン、グアニン、５−フェニルテトラゾールおよび５−メルカプト−１−メチルテトラゾールなどが挙げられ、１，２、４−トリアゾール、１，２，３−トリアゾール、イミダゾールおよびベンゾイミダゾールが好ましく、１，２、４−トリアゾールおよび１，２，３−トリアゾールがより好ましい。
アゾール系化合物は、単独で使用してもよく、組み合わせて使用してもよい。また、他の有効成分であるアミノカルボン酸系化合物および／またはホスホン酸系化合物と組み合わせて使用してもよい。
【００１５】
本発明の分解抑制剤に含まれるアミノカルボン酸系化合物は、特に制限されないが、ｔｒａｎｓ−１，２−ジアミンシクロヘキサン−Ｎ，Ｎ，Ｎ’，Ｎ’−四酢酸（ＣｙＤＴＡ）、エチレンジアミン四酢酸（ＥＤＴＡ）、ジエチレントリアミン五酢酸（ＤＴＰＡ）、グリコールエーテルジアミン四酢酸（ＧＥＤＴＡ）、トリエチレンテトラミン六酢酸（ＴＴＨＡ）、ヒドロキシエチルイミノ二酢酸（ＨＩＤＡ）およびエチレンジアミン−Ｎ，Ｎ’−ジコハク酸（ＥＤＤＳ）などが挙げられ、ＣｙＤＴＡ、ＥＤＴＡ、ＤＴＰＡ、ＧＥＤＴＡおよびＴＴＨＡが好ましく、ＣｙＤＴＡがより好ましい。
アミノカルボン酸系化合物は、単独で使用してもよく、組み合わせて使用してもよい。また、他の有効成分であるアゾール系化合物および／またはホスホン酸系化合物と組み合わせて使用してもよい。
【００１６】
本発明の分解抑制剤に含まれるホスホン酸系化合物は、ホスホン酸由来構造を有するものであれば、これに限定されないが、１−ヒドロキシエタン−１，１−ジホスホン酸（ＨＥＤＰ）、エチレンジアミンテトラメチレンホスホン酸（ＥＤＴＭＰ）、ニトリロトリス（メチレンホスホン酸）（ＮＴＭＰ）、２−ホスホノブタン−１，２，４−トリカルボン酸（ＰＢＴＣ）およびグリシン−Ｎ，Ｎ−ビス（メチレンホスホン酸）（グリホシン）などが挙げられ、ＨＥＤＰおよびＥＤＴＭＰが好ましい。
ホスホン酸系化合物は、単独で使用してもよく、組み合わせて使用してもよい。また、他の有効成分であるアゾール系化合物および／またはアミノカルボン酸系化合物と組み合わせて使用してもよい。
【００１７】
本発明の分解抑制剤は、一態様として、アゾール系化合物、アミノカルボン酸系化合物およびホスホン酸系化合物から選択される少なくとも２つの化合物を含む。
本発明の分解抑制剤は、エッチング液組成物中の窒化チタン１００ｐｐｍに対して、アゾール系化合物、アミノカルボン酸系化合物およびホスホン酸系化合物から選択される少なくとも１つの化合物が２ｍｍｏｌ／Ｌ以上の割合になるようにエッチング液組成物に添加するのが好ましく、窒化チタン１００ｐｐｍに対して、２〜１０ｍｍｏｌ／Ｌの割合になるように添加するのがより好ましく、４〜１０ｍｍｏｌ／Ｌの割合になるように添加するのがさらに好ましい。
【００１８】
本発明の分解抑制剤は、水をさらに含んでもよい。
本発明の分解抑制剤はまた、水溶性有機溶剤をさらに含むと、窒化チタンのドライエッチングの際に発生する有機残渣等を除去できるため好ましい。
水溶性有機溶剤としては、特に制限されないが、フルフリルアルコール、テトラヒドロフルフリルアルコールなどのエーテル基を有するアルコール類、メチレングリコール類、エチレングリコール類、ジエチレングリコール類、トリエチレングリコール類、プロピレングリコール類、ジプロピレングリコール類、トリプロピレングリコール類などのグリコールエーテル類、カルボン酸エステル類、炭酸エステル類、ラクトン類、リン酸エステル類、硫酸エステル類などのエステル類、アセトアミド、Ｎ−メチルアセトアミド、イソ酪酸アミド、プロピオン酸アミド、Ｎ−エチルアセトアミド、Ｎ，Ｎ−ジメチルアセトアミドなどのアミド類、Ｎ−メチル−２−ピロリドン、１，３−ジメチル−２−イミダゾリジノなどのラクタム類などが挙げられる。この他には、ジメチルスルホキシド、スルホランなどの含硫黄化合物が挙げられる。
水溶性有機溶剤は、単独で使用してもよく、組み合わせて使用してもよい。
【００１９】
本発明の分解抑制剤が、窒化チタン用エッチング液組成物に含まれる過酸化水素の分解を抑制できる理由は定かではないが、アゾール系化合物、アミノカルボン酸系化合物およびホスホン酸系化合物から選択される少なくとも１つの化合物がエッチング液組成物に溶解したチタンとともにキレートを形成し、それが水や水溶性有機溶剤に溶け込むことで、チタンの過酸化水素への接触が防止され、過酸化水素の分解が抑制されると考えられる。
【００２０】
本発明の分解抑制剤は、窒化チタン用エッチング液組成物に含まれる過酸化水素の分解の抑制に用いられる。本発明の分解抑制剤は、窒化チタンが含まれるエッチング液組成物であれば、デバイス構造上のタングステン、コバルトまたは銅などの他の金属が該エッチング液組成物中にさらに含まれていても、エッチング液組成物中の過酸化水素の分解を抑制する。
本発明の分解抑制剤は、一方で、金属として窒化チタン以外の金属のみが含まれるエッチング液組成物中の過酸化水素の分解の抑制には適さず、例えば、金属としてデバイス構造上タングステン、コバルト、銀または銅などのみがエッチング液組成物に含まれる場合、過酸化水素の分解の抑制には寄与しない。
【００２１】
本発明はまた、本発明の分解抑制剤を用いる、窒化チタン用エッチング液組成物に含まれる過酸化水素の分解を抑制する方法にも関する。
【００２２】
本発明はさらに、本発明の分解抑制剤と過酸化水素とを含む、窒化チタン用エッチング液組成物にも関する。
本発明の窒化チタン用エッチング液組成物は、窒化チタン１００ｐｐｍに対して、アゾール系化合物、アミノカルボン酸系化合物およびホスホン酸系化合物から選択される少なくとも１つの化合物を２ｍｍｏｌ／Ｌ以上の割合で含むことが好ましく、窒化チタン１００ｐｐｍに対して、２〜１０ｍｍｏｌ／Ｌの割合で含むことがより好ましく、４〜１０ｍｍｏｌ／Ｌの割合で含むことがさらに好ましい。
【００２３】
本発明の窒化チタン用エッチング液組成物は、キレート剤（但し、アゾール系化合物、アミノカルボン酸系化合物およびホスホン酸系化合物を除く）をさらに含んでもよい。
キレート剤としては、特に制限されないが、有機酸が挙げられ、例えば、グリシン、リンゴ酸、クエン酸、グリコール酸、酒石酸、乳酸などが挙げられる。
キレート剤は、単独で使用してもよく、組み合わせて使用してもよい。
【００２４】
本発明の窒化チタン用エッチング液組成物は、ｐＨ調整剤をさらに含んでもよい。
ｐＨ調整剤としては、アンモニア、第一級アミン、第二級アミン、第三級アミン、第四級アンモニウム水酸化物、無機酸、有機酸などを用いる。
ｐＨ調整剤は、単独で使用してもよく、組み合わせて使用してもよい。
【００２５】
本発明の窒化チタン用エッチング液組成物は、ｐＨを安定させるための緩衝剤をさらに含んでもよい。
緩衝剤としてはアンモニウム塩などが挙げられ、例えば、酢酸アンモニウム、シュウ酸アンモニウム、クエン酸アンモニウム、酒石酸アンモニウム、硫酸アンモニウム、リン酸三アンモニウム、リン酸水素二アンモニウム、リン酸二水素アンモニウム、塩化アンモニウム、フッ化アンモニウムが挙げられる。リン酸水素二アンモニウムが好ましい。
緩衝剤は、単独で使用してもよく、組み合わせて使用してもよい。
【００２６】
本発明の窒化チタン用エッチング液組成物は、該エッチング液組成物中の過酸化水素の分解の抑制を妨げない限り、キレート剤、ｐＨ調整剤、ｐＨ緩衝剤以外の任意の追加成分を含んでもよく、例えば、銅防食剤、コバルト防食剤などが挙げられる。銅防食剤やコバルト防食剤としては、１，２、４−トリアゾール、１，２，３−トリアゾール、イミダゾール、ベンゾイミダゾール、ＢＴＡ、ピラゾール、テトラゾール、オキサゾール、チアゾール、イソチアゾール、ＡＴＺ、ＡＴＡ、アデニン、グアニン、５−フェニルテトラゾール、５−メルカプト−１−メチルテトラゾール、ヘキサメチレンテトラミン、３，４−ジヒドロ−３−ヒドロキシ−４−オキソ−１，２，４−トリアジン、３Ｈ−１，２，３−トリアゾロ［４，５−ｂ］ピリジン−３−オール、５−アミノ−１Ｈ−テトラゾール、３−ヒドロキシピリジンなどの含窒素環化合物や無水カフェインなどが好ましく、ＢＴＡがより好ましい。
【００２７】
本発明の窒化チタン用エッチング液組成物のｐＨは、特に制限されないが、該エッチング液組成物中の過酸化水素の分解を抑制する観点から、４．０〜８．０が好ましく、６．０〜７．５がより好ましい。
本発明の窒化チタン用エッチング液組成物を用いて窒化チタンをエッチングする際の前記組成物の温度は、高い窒化チタンのエッチングレートを確保する観点から、４０〜８０℃が好ましく、５０〜６０℃がより好ましい。
【実施例】
【００２８】
次に、本発明のエッチング液組成物について、以下に記載する実施例および比較例によってさらに詳細に説明するが、本発明はこれらに限定されるものではない。
【００２９】
＜評価１：Ｈ２Ｏ２分解抑制能＞
（Ｈ２Ｏ２濃度（initial）の測定）
表１に示す組成のｐＨ６のＨ２Ｏ２水溶液５０ｍＬを調製した。該水溶液を調製する際、ｐＨ調整剤として、ｐＨ値を下げる場合にはリン酸を用い、ｐＨ値を上げる場合には水酸化テトラエチルアンモニウムを用いた。その後、過マンガン酸カリウムを用いた酸化還元滴定によって、該水溶液のＨ２Ｏ２濃度（initial）を測定した。
【００３０】
（Ｈ２Ｏ２の分解）
上記のＨ２Ｏ２水溶液にＴｉＮ粉末を４００ｐｐｍになるまで撹拌しながら溶解し、６０℃で６時間放置した。水が蒸発するため、適宜水を足して、Ｈ２Ｏ２水溶液が５０ｍＬを維持するように調整した。
【００３１】
（Ｈ２Ｏ２濃度（final）の測定）
上記の放置後のＨ２Ｏ２水溶液に対して、過マンガン酸カリウムを用いた酸化還元滴定によって、Ｈ２Ｏ２濃度（final）を測定した。続いて、Ｈ２Ｏ２（final）／Ｈ２Ｏ２（initial）×１００［％］を算出した。結果を表１および図２に示す。
【００３２】
【表１】
2020202320.tif 000002
【００３３】
分解抑制剤としてアゾール系化合物、アミノカルボン酸系化合物、ホスホン酸系化合物を含むエッチング液組成物は、いずれも、分解抑制剤を含まないエッチング液組成物および上記以外の分解抑制剤を含むエッチング液組成物と比較して、良好なＨ２Ｏ２分解抑制効果を示した。
【００３４】
＜評価２：Ｈ２Ｏ２分解抑制能の濃度依存性＞
評価１において、高いＨ２Ｏ２分解抑制能が確認されたＨ２Ｏ２分解抑制剤である１，２，４−トリアゾール、ＣｙＤＴＡおよびＨＥＤＰに対して、各分解抑制剤の濃度を変化させたときのＨ２Ｏ２分解抑制能を評価した。表２〜４に示す組成のＨ２Ｏ２水溶液を用いた以外は、評価１と同じ方法で、Ｈ２Ｏ２濃度（initial）の測定、Ｈ２Ｏ２の分解およびＨ２Ｏ２濃度（final）の測定を行い、Ｈ２Ｏ２（final）／Ｈ２Ｏ２（initial）×１００［％］を算出した。結果を表２〜４および図３〜５に示す。
【００３５】
【表２】
2020202320.tif 000003
【表３】
2020202320.tif 000004
【表４】
2020202320.tif 000005
【００３６】
分解抑制剤としてアゾール系化合物、アミノカルボン酸系化合物、ホスホン酸系化合物を用いたエッチング液組成物は、いずれも、その分解抑制剤の濃度に関わらず、分解抑制剤を含まない場合より高いＨ２Ｏ２分解抑制効果を示した。
【００３７】
＜評価３：Ｈ２Ｏ２分解抑制能のｐＨ依存性＞
１，２，４−トリアゾールをＨ２Ｏ２分解抑制剤として含むＨ２Ｏ２水溶液において、ｐＨを変化させたときのＨ２Ｏ２分解抑制能を評価した。ｐＨ調整剤としては、ｐＨ値を下げる場合にはリン酸を用い、ｐＨ値を上げる場合には水酸化テトラエチルアンモニウムを用いた。表５に示すｐＨのＨ２Ｏ２水溶液を用いた以外は、評価１と同じ方法で、Ｈ２Ｏ２濃度（initial）の測定、Ｈ２Ｏ２の分解およびＨ２Ｏ２濃度（final）の測定を行い、Ｈ２Ｏ２（final）／Ｈ２Ｏ２（initial）×１００［％］を算出した。結果を表５および図６に示す。
【００３８】
【表５】
2020202320.tif 000006
【００３９】
分解抑制剤として１，２，４−トリアゾールを含むエッチング液組成物は、いずれのｐＨの場合でも、分解抑制剤を含まないエッチング液組成物より高いＨ２Ｏ２分解抑制効果を示した。
【００４０】
＜評価４：Ｈ２Ｏ２分解抑制能の温度依存性＞
１，２，４−トリアゾールをＨ２Ｏ２分解抑制剤として含むＨ２Ｏ２水溶液において、温度を変化させたときのＨ２Ｏ２分解抑制能を評価した。表７に示す温度のＨ２Ｏ２水溶液を用いた以外は、評価１と同じ方法で、Ｈ２Ｏ２濃度（initial）の測定、Ｈ２Ｏ２の分解およびＨ２Ｏ２濃度（final）の測定を行い、Ｈ２Ｏ２（final）／Ｈ２Ｏ２（initial）×１００［％］を算出した。結果を表６および図７に示す。
【００４１】
【表６】
2020202320.tif 000007
【００４２】
分解抑制剤として１，２，４−トリアゾールを含むエッチング液組成物は、いずれの温度の場合でも、分解抑制剤を含まないエッチング液組成物より高いＨ２Ｏ２分解抑制効果を示した。
【００４３】
＜評価５：ＴｉＮ以外の金属を含むＨ２Ｏ２水溶液におけるＨ２Ｏ２分解抑制能＞
１，２，４−トリアゾールをＨ２Ｏ２分解抑制剤として含むＨ２Ｏ２水溶液において、ＴｉＮの代わりにＷ、ＡｇまたはＣｕを添加させたときのＨ２Ｏ２分解抑制能を評価した。表７に示す金属を添加し、Ｃｕ溶解時はＣｕの溶解を促進させるためにマロン酸を５ｗｔ％添加した以外は、評価１と同じ方法で、Ｈ２Ｏ２濃度（initial）の測定、Ｈ２Ｏ２の分解およびＨ２Ｏ２濃度（final）の測定を行い、Ｈ２Ｏ２（final）／Ｈ２Ｏ２（initial）×１００［％］を算出した。結果を表７および図８に示す。
【００４４】
【表７】
2020202320.tif 000008
【００４５】
分解抑制剤として１，２，４−トリアゾールを含むエッチング液組成物は、同組成物中にＴｉＮが溶解する場合にＨ２Ｏ２分解抑制効果を示す一方で、エッチング液組成物中に、金属としてＷ、Ａｇ、またはＣｕのみが溶解する場合には、Ｈ２Ｏ２分解抑制効果を示さなかった。
【００４６】
＜評価６：ＣｏおよびＣｕの防食性＞
（ウエハの作成）
直径３００ｍｍのＳｉ基板上に、ＣＶＤ法により厚さ４０ｎｍのＣｏ膜を成膜し、Ｃｏウエハを得た。
直径２００ｍｍのＳｉ基板上に、めっき法により厚さ２０００ｎｍのＣｕ膜を成膜し、Ｃｕウエハを得た。
【００４７】
(ウエハの前処理)
ＣｏやＣｕは表面に自然酸化物が存在するため、それらを除去する前処理を行った。
Ｃｕ基板を１．５×１．５ｃｍ２に割断し、シュウ酸（１ｗｔ％）水溶液中に１分間、２５℃にて静置し、超純水（ＤＩＷ）を用いて１分間リンスすることにより、Ｃｕウェハ（前処理後）を得た。
Ｃｏ基板を１．５×１．５ｃｍ２に割断し、シュウ酸（１ｗｔ％）水溶液に１０秒間、２５℃にて静置し、超純水（ＤＩＷ）を用いて１０秒間リンスすることにより、Ｃｏウェハ（前処理後）を得た。
【００４８】
（Ｃｏ、Ｃｕへのダメージ性評価）
上記Ｃｏウエハ（前処理後）とＣｕウエハ（前処理後）を、表８の組成を有するエッチング液組成物５０ｍＬ中に浸漬し、それぞれ１分間、６０℃にて静置した。その後ウエハを取り出し、エッチング液組成物（Ｃｏ、Ｃｕ浸漬後）を得た。
【００４９】
（エッチング液組成物のエッチングレートの測定）
上記エッチング液組成物（Ｃｏ、Ｃｕ浸漬後）から１ｍＬ溶液を取り出し、５０ｍＬにメスアップした。メスアップしたエッチング液組成物中のＣｏ、Ｃｕの濃度をＩＣＰ−ＭＳ（Agilent製、型番：７５００ｃｓ）で測定し、ウエハのＣｏの表面積とエッチング液組成物中のＣｏ、Ｃｕ濃度より、エッチング液組成物のＣｏ、Ｃｕのエッチングレート（Ｅ．Ｒ．）を算出した。結果を表８、図９および図１０に示す。
【００５０】
【表８】
2020202320.tif 000009
【００５１】
分解抑制剤として１，２，４−トリアゾールを含むエッチング液組成物は、窒化チタン用エッチング液組成物に含まれるＨ２Ｏ２の分解を抑制することに加えて、ＣｕおよびＣｏに対する防食効果を示した。
【図１】
2020202320.tif 000010
【図２】
2020202320.tif 000011
【図３】
2020202320.tif 000012
【図４】
2020202320.tif 000013
【図５】
2020202320.tif 000014
【図６】
2020202320.tif 000015
【図７】
2020202320.tif 000016
【図８】
2020202320.tif 000017
【図９】
2020202320.tif 000018
【図１０】
2020202320.tif 000019